СПОСОБ ПОЛУЧЕНИЯ МАТОЧНОЙ СМЕСИ ДИЕНОВОГО ЭЛАСТОМЕРА И ОКСИДА КРЕМНИЯ

1. Способ получения маточной смеси диенового эластомера и оксида кремния, включающий следующие последовательные этапы:
- легирование оксида кремния по меньшей мере двухвалентным металлом,
- приготовление по меньшей мере одной дисперсии легированного таким способом оксида кремния в воде,
- приведение в контакт и смешивание водной дисперсии легированного оксида кремния и по меньшей мере одного латекса диенового эластомера с получением коагулята,
- извлечение коагулята,
- сушку извлеченного коагулята для получения маточной смеси.
2. Способ по п.1, в котором этап извлечения коагулята осуществляют операцией фильтрации.
3. Способ по п.1, в котором этап извлечения коагулята осуществляют операцией центрифугирования.
4. Способ по п.1, в котором латекс диенового эластомера является натуральным каучуковым латексом.
5. Способ по п.4, в котором латекс диенового эластомера является концентрированным латексом натурального каучука.
6. Способ по п.4, в котором оксид кремния является осажденным оксидом кремния.
7. Способ по п.6, в котором металлом является алюминий.
8. Способ по п.7, в котором степень легирования алюминием оксида кремния больше или равна 2 вес.%, и рН композиции на стадии контакта выше 4.
9. Способ по п.8, в котором степень легирования алюминием оксида кремния выше 2,5 вес.%.
10. Способ по п.8, в котором рН композиции ниже 10.
11. Способ по п.10, в которой рН композиции составляет от 8 до 10.
12. Способ по п.1, в котором количество оксида кремния на стадии контакта двух дисперсий составляет от 20 до 150 phr (частей на сто весовых частей эластомера).
13. Способ по п.12, в котором количество оксида кремния на стадии контакта двух дисперсий составляет от 30 до 100 phr.
14. Способ по п.13, в котором количество оксида кремния на стадии контакта двух дисперсий составляет от 30 до 90 phr.
15. Способ по п.1, в котором водную дисперсию связывающего агента добавляют перед или на стадии контакта водной дисперсии легированного оксида кремния и латекса диенового эластомера.
16. Маточная смесь диенового эластомера и оксида кремния, полученная по любому из пп.1-15.
17. Маточная смесь по п.16, в которой содержание оксида кремния составляет от 20 до 150 phr.
18. Маточная смесь по любому из пп.16 или 17, в которой содержание оксида кремния составляет от 30 до 100 phr.
19. Маточная смесь по п.17, в которой содержание оксида кремния составляет от 30 phr до 90 phr, предпочтительно от 30 до 70 phr.
20. Каучуковая композиция на основе по меньшей мере одной маточной смеси диенового эластомера и оксида кремния, полученной по любому из пп.1-15.
21. Готовое изделие или полупродукт, содержащие композицию по п.20.
22. Поверхность качения шины, содержащая композицию по п.20.
23. Шина или полупродукт, содержащие по меньшей мере одну каучуковую композицию по п.20.